工程A:実質的に一方向に配列した気孔を有する多孔質セラミックス材料を容器内部の任意の深さ位置へ設置する工程、工程B:該容器に骨髄血および/または末梢血を少なくとも含む細胞含有液体を充填する工程、および工程C:該容器に該容器の軸線に沿う方向の遠心力を作用させる工程を含むインプラント材料の製造方法。工程Aにおいて、多孔質セラミックス材料をその実質的に一方向に配列した気孔の長軸が容器の軸線に沿うように設置する、請求項1記載のインプラント材料の製造方法。工程Cにおいて、遠心力を100×g~2000×gに制御する、請求項1または2記載のインプラント材料の製造方法。工程Cにおいて、細胞含有液体を遠心分離してバフィーコート層を形成させる、請求項1または2記載のインプラント材料の製造方法。工程Aにおいて、多孔質セラミックス材料の少なくとも一部が工程Cで生成するバフィーコート層と接する位置となるように多孔質セラミックス材料を設置する、請求項4記載のインプラント材料の製造方法。請求項1~5のいずれか1項に記載の製造方法から得られるインプラント材料。骨髄血および/または末梢血を少なくとも含む細胞含有液体、並びに、多孔質セラミックス材料を収容し得る容器と、前記細胞含有液体中の細胞が通過し得る貫孔を有し、前記容器の内部の任意の深さ位置に前記多孔質セラミックス材料を設置するための、多孔質セラミックス材料位置決め手段とを含む、インプラント材料製造用器具。多孔質セラミックス材料と、骨髄血および/または末梢血を少なくとも含む細胞含有液体、並びに、前記多孔質セラミックス材料を収容し得る容器と、前記細胞含有液体中の細胞が通過し得る貫孔を有し、前記容器内部の任意の深さ位置に前記多孔質セラミックス材料を設置するための、多孔質セラミックス材料位置決め手段とを含む、インプラント材料製造用キット。多孔質セラミックス材料が、実質的に一方向に配列した気孔を有する多孔質セラミックス材料である、請求項8記載のインプラント材料製造用キット。本発明は、上記の事情に鑑みてなされたものであり、その解決しようとする課題は、多孔質セラミックス材料内に組織特に骨組織や軟骨組織を速やかに誘導するために、予め有用な細胞を採取して培養することなく、骨髄血や骨髄血等の細胞含有液体中の有用な細胞の分布状態をコントロールしながら特に細胞含有液体中の有用な細胞を濃縮した状態にして多孔質セラミックス材料に細胞を播種するインプラント材料の製造方法、並びに、該方法を実施するためのインプラント材料製造用器具およびインプラント材料製造用キットを提供することにある。上記の課題を解決するために、本発明は以下の構成を採る。[1]工程A:実質的に一方向に配列した気孔を有する多孔質セラミックス材料を容器内部の任意の深さ位置へ設置する工程、工程B:該容器に骨髄血および/または末梢血を少なくとも含む細胞含有液体を充填する工程、および工程C:該容器に該容器の軸線に沿う方向の遠心力を作用させる工程を含むインプラント材料の製造方法。[2]工程Aにおいて、多孔質セラミックス材料をその実質的に一方向に配列した気孔の長軸が容器の軸線に沿うように設置する、上記[1]記載のインプラント材料の製造方法。[3]工程Cにおいて、遠心力を100×g~2000×gに制御する、上記[1]または[2]記載のインプラント材料の製造方法。[4]工程Cにおいて、細胞含有液体を遠心分離してバフィーコート層を形成させる、上記[1]または[2]記載のインプラント材料の製造方法。[5]工程Aにおいて、多孔質セラミックス材料の少なくとも一部が工程Cで生成するバフィーコート層と接する位置となるように多孔質セラミックス材料を設置する、上記[4]記載のインプラント材料の製造方法。[6]上記[1]~[5]のいずれかに記載の製造方法から得られるインプラント材料。[7]骨髄血および/または末梢血を少なくとも含む細胞含有液体、並びに、多孔質セラミックス材料を収容し得る容器と、前記細胞含有液体中の細胞が通過し得る貫孔を有し、前記容器の内部の任意の深さ位置に前記多孔質セラミックス材料を設置するための、多孔質セラミックス材料位置決め手段とを含む、インプラント材料製造用器具。[8]多孔質セラミックス材料と、骨髄血および/または末梢血を少なくとも含む細胞含有液体、並びに、前記多孔質セラミックス材料を収容し得る容器と、前記細胞含有液体中の細胞が通過し得る貫孔を有し、前記容器内部の任意の深さ位置に前記多孔質セラミックス材料を設置するための、多孔質セラミックス材料位置決め手段とを含む、インプラント材料製造用キット。[9]多孔質セラミックス材料が、実質的に一方向に配列した気孔を有する多孔質セラミックス材料である、上記8記載のインプラント材料製造用キット。本発明によれば、多孔質セラミックス材料の内部に、骨組織形成や軟骨組織形成に有用な細胞を濃縮して播種することができるため、特に骨軟骨補填材などに適したインプラント材料を簡便にかつ効率よく作製することができる。以下、本発明をその実施形態に即して説明する。本発明に用いる多孔質セラミックス材料は、好ましくはリン酸カルシウム系多孔質セラミックス材料である。リン酸カルシウム系セラミックスとしては、たとえば、ハイドロキシアパタイト、フッ素アパタイト、塩素アパタイト、リン酸三カルシウム、メタリン酸カルシウム、リン酸四カルシウム、リン酸水素カルシウム、リン酸水素カルシウム2水和物などが例示され、また、これらから選ばれる任意の2種以上の混合物であっても良い。また、リン酸カルシウムにおけるCa成分の一部が、Sr、Ba、Mg、Fe、Al、Y、La、Li、Na、K、Ag、Pd、Zn、Pb、Cd、H、および、このほかの希土類元素から選ばれる一種以上で置換されてもよい。またPO4成分の一部が、VO4、BO3、SO4、CO3、SiO4などから選ばれる一種以上で置換されてもよい。さらに、OH成分の一部が、F、Cl、O、CO3、I、Brから選ばれる一種以上で置換されてもよい。骨形成の観点から、リン酸カルシウムは、ハイドロキシアパタイト、フッ素アパタイト、塩素アパタイトおよびリン酸三カルシウムから選ばれるものが好ましく、ハイドロキシアパタイトおよび/またはリン酸三カルシウムがより好ましい。本発明に用いる多孔質セラミックス材料の気孔率は好ましくは40~90であり、より好ましくは50~90であり、さらに好ましくは60~90である。気孔率が40以上であれば、多くの細胞が材料内に浸透接着するため、十分な組織、例えば骨組織の形成が見込まれる。一方、気孔率90以下であれば、通常のハンドリングに十分であり、なおかつ遠心操作の際に崩れることもない。気孔率はJISR1634に準拠して算出される。具体的には評価対象の多孔質セラミックス材料から直径6mm×高さ8mmの円柱状の試験片を切り出す。その試験片の重量および体積を測定して、以下の式より、気孔率を算出する。嵩密度=試験片の重さ/試験片の体積気孔率=1-嵩密度/理論密度×100本発明に用いる多孔質セラミックス材料は、実質的に一方向に配列した気孔を有している。気孔が実質的に一方向に配列するとは、一軸方向に伸びた気孔が複数存在してそのような気孔のうちの例えば半数以上、好ましくは80以上の気孔の長軸方向が角度30°以内の範囲で揃っていることをいう。ここでいう角度とは、任意平面への気孔の長軸の正写影の交差角度のことである。当該多孔質セラミックス材料は、実質的に一方向に配列した気孔を有することから、血液や骨髄液等の細胞含有液体が気孔を通過して材料内を通り抜ける細胞含有液透過性を有する。なお、ここでいう細胞含有液体が気孔を通過するとは細胞含有液体の液成分組織液および細胞が通過することを意味する。セラミックス材料中の各々の気孔の断面積すなわち、気孔の長軸と直交する断面の面積は、好ましくは0.05×103~100×103mm2であり、より好ましくは0.05×103~50×103mm2である。上記範囲内であれば、血液や骨髄液が通過するのに十分な大きさであり、且つ、毛細管現象により血液や骨髄液などの組織液が通過し易くなる。ただし、本発明の課題解決のために、材料内の全ての気孔が上記断面積をもつことは必ずしも要さない。本発明に用いる多孔質セラミックス材料は、公知の方法により製造することができる。具体的には、セラミックススラリー内に発泡剤により気孔を形成させる方法や、焼成時に炭化する物質を混合しておき、焼結過程においてCO2などのガスとして消失させることで気孔を形成する方法、スラリーを凝固させた際に生じた氷の昇華痕を気孔とする方法などが挙げられる。また本発明の多孔質セラミックス材料として好ましい、実質的に一方向に配列した気孔を有する多孔質セラミックス材料は、セラミックススラリーを一方向に凍結させることで、一方向に成長した霜柱状の氷を形成させ、これを昇華、焼成することで得ることができる。図1は多孔質セラミックス材料を容器内部の任意の深さ位置に設置する多孔質セラミックス材料位置決め手段以下、単に位置決め手段とも略称する。の一例の模式断面図であり、図2は図1の位置決め手段を用いて多孔質セラミックス材料を容器内部の任意の深さ位置に設置した状態の模式図である。多孔質セラミックス材料位置決め手段10は、ストッパー11とアダプター12とからなり、ストッパー11がアダプター12に対してキャップ様に取り付けられる構造になっている。ストッパー11はその軸縁方向の一方の側部に天板を有する筒体であり、アダプター12はストッパー11と連結してストッパー11の天板1の高さ位置を調節するための部材である。ストッパー11の天板1の表面が多孔質セラミックス材料22の載置面となる。ストッパー11の天板1には細胞が通過できる貫孔2が複数形成され、細胞はこの貫孔2を通過して下部すなわち、アダプター12側へ自由に移動することができる。この貫孔12の断面すなわち、貫孔の長軸と直交する断面の大きさは細胞が通過する大きさであればよく、また、貫孔の断面の形状も特に限定はされないが、例えば、貫孔の断面が円形の貫孔の場合、その孔径直径は細胞の透過性の観点から0.5mm以上が好ましく、1.5mm以上がより好ましい。また、天板にかかる遠心力を分散させて支える観点から、6mm以下が好ましく、4mm以下がより好ましい。また全ての貫孔の大きさが均一である必要はなく、天板の断面すなわち、天板の厚み方向と直交する断面における貫孔の占める割合面積率を上げる目的で、大きいサイズの貫孔の隙間に小さいサイズの貫孔を配置しても良い。貫孔の断面が円形以外の形状の貫孔の場合、貫孔の断面の大きさは上記直径の範囲の円形の面積に相当する大きさとするのが好ましい。ストッパー11の天板1の断面における貫孔2の占める割合面積率が多すぎると天板の強度が弱くなる傾向となり、少なすぎると細胞の通過を妨げる傾向になるため、該面積率[天板の断面に存在する貫孔の断面の総面積/天板の断面の面積]×100は50~95程度が好ましく、より好ましくは60~90程度である。また、天板の厚みは、特に限定はされないが、薄すぎると天板の強度が弱くなる傾向となり、厚すぎると位置決めのための可動範囲が小さくなるという観点から1~7mm程度が好ましい。アダプター12はストッパー11の天板1を容器21の深さ方向の中間部に配置させ、かつ、天板11を容器21の深さ方向で移動可能に支持するために使用される。ストッパー11とアダプター12とは、ストッパー11の天板1のアダプター12に対する高さすなわち、天板1のアダプター12の上端からの離間距離を変化させることができるように連結されている。ストッパー11の天板1のアダプター12に対する高さを変化させるための手段は、特に限定されず、種々の手段を用いることができるが、操作のし易さ、構造の簡易さ加工の容易さ等の観点からネジ機構が好適である。図1の位置決め手段10は、かかるネジ機構にて連結されるストッパー11とアダプター12で構成されており、ストッパー11の側壁内面と、アダプター12の側壁外面とが螺合している。本発明における多孔質セラミックス材料位置決め手段10ストッパー11およびアダプター12は耐滅菌性を有し、かつ遠心力に耐える強度を有することが重要であり、たとえば、ステンレス鋼などの金属やPEEKポリエーテルエーテルケトンなどの樹脂で形成されていることが好ましい。本発明では、インプラント材料を製造するに当たり、先ず、多孔質セラミックス材料を容器内部の任意の深さ位置へ設置する工程A。すなわち、該工程Aでは、容器21の内部に多孔質セラミックス材料位置決め手段10ストッパー11およびアダプター12を挿入し、ストッパー11の天板1に多孔質セラミックス材料22を載置する。ストッパー11の天板1のアダプター12に対する高さを予め所望の高さに設定しておくことで、多孔質セラミックス材料22は容器21内部の任意の深さ位置に設置される図2。容器21には、後述の通り、骨髄血、末梢血等の細胞含有液体が充填されるものであり、細胞含有液体中の細胞の分布状態が目視で分かるように透明な素材であることが重要であり、たとえば、ポリプロピレン、ポリスチレン、アクリル樹脂などの樹脂やガラスなどで形成されていることが好ましい。また、容器21の形状は、特に限定されるものではないが、後述の通り、容器21には遠心機にて遠心力を作用させる。このため、遠心機への取り付けが容易なように、円筒状の容器が好ましく使用される。また、上述のとおり、容器21の内部には、ストッパー11の天板1のアダプター12に対する高さが変化する多孔質セラミックス材料位置決め手段10が挿入されるので、容器21の少なくともストッパー11の可動範囲に対応する部分は横断面の形状および大きさが変わらないことが好ましい。本発明に用いる細胞含有液体は、基本的には、骨髄血および/または末梢血が使用される。また、骨髄血および末梢血は、ヒトまたは動物特に哺乳動物由来の骨髄血や末梢血が使用される。また、細胞含有液体は、末梢血および/または骨髄血に、新たに別の細胞や別の細胞含有液体を混合したものでもよい。新たに加える細胞ソースとしては、臍帯血;骨髄血、末梢血、脂肪、臍帯血、胚、海綿骨および骨膜等から採取した幹細胞;並びに該幹細胞を分化させたもの等が挙げられる。また、細胞含有液体にはフィブリンの凝固を防ぐためにヘパリン、クエン酸などの抗凝固剤を添加することもできる。なお、前述のとおり、本発明で使用する多孔質セラミックス材料22は実質的に一方向に配列した気孔を有している。そして、図2に示されるように、多孔質セラミックス材料22をその実質的に一方向に配列した気孔22aの長軸が容器21の軸線Lに沿うように設置する。これにより、後述の工程Cにおける容器21内に細胞含有液体が充填された状態での遠心力の作用によって細胞含有液体中の細胞が気孔を通過する。なお、実質的に一方向に配列した気孔22aの長軸が容器の軸線Lに沿うとは、実質的に一方向に配列した気孔中の半数以上好ましくは60以上、より好ましくは70以上の気孔の長軸と容器の軸線との交差角度気孔の長軸と容器の軸線の任意平面への正写影の交差角度が30°以内にあることであり、当該交差角度は小さければ小さい程よい。工程Bでは、工程Aで得られた、その内部の任意の深さ位置に多孔質セラミックス材料22が設置された容器21に細胞含有液体を充填する。容器21の挿入口入り口には、例えば、ポリエチレン等からなる着脱可能なキャップ4が取り付けられており、工程Aから工程Bへ移行する間、および/または工程Bから以下に記載の工程Cへ移行する間等において、容器内に埃等の異物が浸入しないようにキャップ4にて容器21を密閉する。工程Cでは、工程Bで得られた、細胞含有液体が充填され、キャップ4にて密閉された容器21に遠心力を付与する。遠心力は一般的な遠心分離器遠心力付与手段を使用して付与すればよく、遠心分離器の回転部を回転させて、容器21にその深さ方向へ向かう遠心力すなわち、容器21の軸線Lに沿う方向の遠心力図3中の矢印Fを作用させる。このときの遠心力は、好ましくは100×g~2000×gであり、より好ましくは100×g~1500×gである。骨髄血や末梢血等の細胞含有液体を、上記範囲内の遠心力で遠心することで、細胞含有液体は遠心分離されてバフィーコート層を生成する。バフィーコート層には骨や軟骨に分化する能力を有する幹細胞を始めとした有核細胞や、血小板、組織修復に有用なサイトカイン等が濃縮して含まれることが知られている。一方、赤血球は骨や軟骨の組織修復にはほとんど関与しない。図3は容器21に末梢血、骨髄等の細胞含有液体を充填して、上記範囲内の遠心力にて遠心した後の容器21の内部の好ましい状態を模式的に示している。細胞含有液体は遠心分離されて、容器21の底部から上部にかけて赤血球層31、バフィーコート層32および血清層33が形成されている。なお、血清層33はバフィーコート層32の程度には有核細胞およびサイトカインを高濃度に含有していないが、細胞の接着増殖分化に有用なタンパク質やサイトカインなどが含まれる。遠心時間は容器21の大きさ、使用する細胞含有液体等によっても異なるが、一般的には1~20分であり、好ましくは5~15分である。遠心時間が1分より短いと、細胞と組織液とが十分に分離されない傾向となり、20分より長いと細胞に与えるダメージが大きくなる傾向となる。また、遠心時の容器内の細胞含有液体の温度は好ましくは3~6°Cである。なお、容器21内の多孔質セラミックス材料22および位置決め手段10ストッパー11の天板1は、いずれも細胞含有液体中の細胞が通過し得る孔気孔22a、貫孔2を有しているため、容器21内に細胞含有液体を充填して容器に21遠心力を付与すると、多孔質セラミックス材料22および位置決め手段10が容器内に存在しない状態細胞含有液体のみが容器21内に充填された状態で遠心力を付与したときと同様に細胞含有液体は遠心分離がなされ、バフィーコート層を生成する。図4は図3の要部の拡大図である。工程Aでの、多孔質セラミックス材料22の容器21内での深さ位置容器の深さ方向の位置を、多孔質セラミックス材料22の少なくとも一部が、当該工程Cで生成するバフィーコート層32と接する重なる位置となるように設定しておくことで、図4に示されるように、バフィーコート層32は多孔質セラミックス材料22の気孔22aに浸入して内包され、バフィーコート成分が多孔質セラミックス材料22の気孔22a内表面に付着する。バフィーコート成分は濃縮された有核細胞、サイトカイン等が含まれており、濃縮された有核細胞、サイトカイン等が骨組織や軟骨組織の再生に極めて効果的に働く。ここで、バフィーコート成分は多孔質セラミックス材料22の気孔22a内表面に付着しているので、生体内に埋植するまでにインプラント材料から脱落しにくい。図4は多孔質セラミックス材料22の容器内での設置位置の好ましい態様を示しており、多孔質セラミックス材料22の下端部がバフィーコート層32と接し重なり、多孔質セラミックス材料22の残りの部分は血清層と接しており重なっており、骨組織や軟骨組織の再生に作用する血清層の成分も多孔質セラミックス材料22内に付着させている。多孔質セラミックス材料22としてその厚みがバフィーコート層32の厚みと同等のものを使用すれば、バフィーコート成分由来の濃縮された有核細胞、サイトカイン等のみがその内部に付着した多孔質セラミックス材料を得ることも可能である。なお、上記の多孔質セラミックス材料22の下端部とは多孔質セラミックス材料22における位置決め手段10に接触する側の端部のことである。工程Cでのバフィーコート層32の生成位置は骨髄血、末梢血等の細胞含有液体を採取する個体によっても異なるが、予め、多孔質セラミックス材料22のみを除いた状態すなわち、容器内21内に位置決め手段10を挿入し、細胞含有液体を充填した状態で遠心力を付与することで明らかにすることができる。以上の工程を経ることで、多孔質セラミックス材料22に細胞含有液体中の有用な細胞が濃縮して播種されたインプラント材料が作製される。このようにして得られた、本発明のインプラント材料は、骨補填材、骨軟骨補填材、再生医療材料などとして有用である。さらに、より効率的に骨組織や軟骨組織を再生することを目的として、本発明のインプラント材料は播種された細胞を培養する操作に付してから使用してもよい。また形質転換増殖因子TGF-β、骨形成タンパク質BMPなどの、組織、たとえば骨組織や軟骨組織に対して成長を促す作用のある物質を、本発明のインプラント材料に含浸、吸着、固定化してもよい。上述の、細胞含有液体および多孔質セラミックス材料を収容し得る容器21と、多孔質セラミックス材料位置決め手段10とは、本発明のインプラント材料製造用器具を構成する。また、かかるインプラント材料製造用器具とともに、上述の多孔質セラミックス材料22を備えることで、本発明のインプラント材料製造用キットが構成される。以下、実施例を示して本発明をより具体的に説明するが、本発明は以下に記載の実施例によって限定されるものではない。バフィーコート位置の確認内径が直径14mmの容量15mLのグライナー社ドイツ製のポリプロピレン製遠心チューブ円筒型の容器21の中に、筒部の外径が直径13mmのPEEK製のストッパー天板の厚み:5mm、貫孔:直径2mmの円形貫孔、貫孔の面積率:6011および該ストッパーとネジ機構で接続される内径が直径7mmの円筒状のアダプター12を設置した。容器の8mL目盛りまでウサギ心臓血を充填して、4°Cで1500×gで10分間遠心した。遠心後に容器を取り出し、目視でバフィーコート層の位置を確認したところ、容器の5.0mL~5.1mL目盛りの位置であった。[実施例1]上記バフィーコート位置の確認実験で使用した容器21、ストッパー11およびアダプター12と同じものを使用し、ストッパー11の天板の上面の位置が容器21の5mL目盛り位置に設置されるよう、ストッパー11とアダプター12の間のネジ機構により調整した。次に、ストッパー11の天板上に、ハイドロキシアパタイトからなる気孔率75、気孔の断面積の平均値18.6×103mm2の多孔質セラミックス材料直径:11mm、高さ10mmの円柱状であって、気孔が一方向当該材料の高さ方向に配列した多孔質セラミックス材料を気孔の配列方向が天板と垂直になるように載置し、さらにその容器21の中にウサギ心臓血を容器21の目盛り8mLの位置まで充填した。このとき毛細管現象により速やかに血液が多孔質セラミックス材料の内部まで浸透した。その後、4°Cで1500×gで10分間遠心した。比較例1実施例1で使用した容器21と同じものを使用し、ストッパー11およびアダプター12を使用せず、実施例1で使用した多孔質セラミックス材料と同じ多孔質セラミックス材料を使用し、容器21内部の底部に多孔質セラミックス材料を設置し、その容器21の中にウサギ心臓血を容器21の目盛り8mLの位置まで充填して、10分間静置することにより多孔質セラミックス材料の中にウサギ心臓血を浸透させた。比較例2実施例1で使用した容器21、ストッパー11およびアダプター12と同じものを使用し、ストッパー11の天板の上面の位置が容器21の5mL目盛り位置に設置されるよう、ストッパー11とアダプター12の間のネジ機構により調整した。次に、ストッパー11の天板上に、ハイドロキシアパタイトからなる気孔率55、気孔の断面積の平均値43.2×103mm2の多孔質セラミックス材料直径:11mm、高さ10mmの円柱状であって、3次元網目状気孔構造気孔が連通していないを有する多孔質セラミックス材料を載置し、さらにその容器21の中にウサギ心臓血を容器21の目盛り8mLの位置まで充填した。このとき毛細管現象による多孔質セラミックス材料の内部への血液の浸透は認められなかった。その後、4°Cで1500×gで10分間遠心した。図5は実施例1で調製した材料の断面のSEM観察像である。図5Aは上面部分の観察像であり、図5Bは下面部分の観察像である。上部である図5Aではほとんど細胞が見られないのに対して、下部である図5Bでは、有核細胞の存在が確認できる。一方、図5Aにおいても図5Bにおいても、組織再生に必要のない赤血球は少ない。図6は比較例1で調製した材料の断面のSEM観察像である。図6Aは上面部分の観察像であり、図6Bは下面部分の観察像である。上部である図6Aにおいても、下部である図6Bにおいても、多数の細胞が確認できるが、そのほとんどは組織再生に必要のない赤血球である。実施例1と比較例1の対比から、本発明方法によれば、赤血球を排除して、組織修復に有用な細胞を濃縮して多孔質セラミックスに付着できることが分かる。図7は比較例2で調製した材料の断面のSEM観察像である。図7Aは上面部分の観察像であり、図7Bは下面部分の観察像である。上部においても下部においても、遠心操作によって内部に侵入した組織再生に必要のない赤血球が主に存在するが、下部である図8Bよりも上部である図8Aにおいて数が多い。